(57)【要約】【課題】眼鏡レンズの表面性状を評価し、表面のうねり曲線の振幅および波長に関するパラメータを用いて眼鏡レンズの表面に視認できる痕が形成されているか否かを数値化して明確に評価する方法を利用して、レンズ基材の研磨工程による負荷を軽減できる眼鏡レンズの製造方法を提供する。【解決手段】眼鏡レンズの光学面に対応する表面を有するレンズ基材を準備する準備工程と、該表面の少なくとも一方を切削加工して切削面を得る切削工程と、レンズ基材の切削面上に被膜を形成する被膜形成工程と、眼鏡レンズの光学面の表面被膜の表面性状を測定する表面性状測定工程と、測定結果に基づき表面被膜のうねり曲線を算出する第１算出工程と、算出されたうねり曲線から振幅および波長に関するパラメータを算出する第２算出工程と、これらのパラメータを用いて眼鏡レンズの良否を評価する評価工程と、を有する眼鏡レンズの製造方法。【選択図】図７
2014048592.tif 000002
【特許請求の範囲】
【請求項１】
眼鏡レンズの光学面に対応する表面を有するレンズ基材を準備する準備工程と、
前記レンズ基材の表面のうち、少なくとも一方の面を切削加工して、切削面を得る切削工程と、
前記レンズ基材の前記切削面上に被膜を形成する被膜形成工程と、
前記被膜のうち、前記眼鏡レンズの光学面の表面に配置された表面被膜の表面性状を測定する表面性状測定工程と、
前記表面性状の測定結果に基づき、前記表面被膜のうねり曲線を算出する第１算出工程と、
算出された前記うねり曲線から、前記うねり曲線の振幅および波長に関するパラメータを算出する第２算出工程と、
前記振幅および前記波長に関するパラメータを用いて、前記眼鏡レンズの良否を評価する評価工程と、を有することを特徴とする眼鏡レンズの製造方法。
【請求項２】
前記評価工程における評価結果をフィードバックして、前記切削工程における切削加工条件および／または前記被膜形成工程における被膜形成条件を決定するフィードバック工程をさらに有することを特徴とする請求項１に記載の眼鏡レンズの製造方法。
【請求項３】
前記振幅に関するパラメータが、前記うねり曲線の最大断面高さを示すＷｔ[μｍ]であり、前記波長に関するパラメータが、前記うねり曲線の波長の平均を示すＳ[μｍ]であることを特徴とする請求項１または２に記載の眼鏡レンズの製造方法。
【請求項４】
前記評価工程において、前記Ｗｔと前記Ｓとの比を示すＷｔ／Ｓが下記の関係を満足するときに、前記眼鏡レンズが良品であると評価することを特徴とする請求項３に記載の眼鏡レンズの製造方法。
Ｗｔ／Ｓ≦４．０×１０−５
【請求項５】
前記第１算出工程において、前記表面性状の測定結果に基づき、前記表面被膜の粗さ曲線を算出して、前記粗さ曲線の最大断面高さを示すＲｔ[μｍ]を算出した場合に、
前記評価工程において、前記Ｗｔ、および前記Ｒｔが下記の関係を満足するときに、前記眼鏡レンズが良品であると評価することを特徴とする請求項４に記載の眼鏡レンズの製造方法。
Ｗｔ≦０．０２５μｍ
Ｒｔ≦０．０２０μｍ
【請求項６】
眼鏡レンズの光学面に対応する表面を有し該表面の少なくとも一方が切削加工された切削面であるレンズ基材と、該切削面上に形成された被膜と、を有する眼鏡レンズを準備する準備工程と、
前記被膜のうち、前記眼鏡レンズの光学面の表面に配置された表面被膜の表面性状を測定する表面性状測定工程と、
前記表面性状の測定結果に基づき、前記表面被膜のうねり曲線を算出する第１算出工程と、
算出された前記うねり曲線から、前記うねり曲線の振幅および波長に関するパラメータを算出する第２算出工程と、
前記振幅および前記波長に関するパラメータを評価して、前記眼鏡レンズの良否を評価する評価工程と、を有することを特徴とする眼鏡レンズの評価方法。
【発明の詳細な説明】
【技術分野】
【０００１】
本発明は、眼鏡レンズの製造方法及び眼鏡レンズの評価方法に関する。詳しくは、眼鏡レンズの表面のうねり曲線に着目した眼鏡レンズの評価方法及び該評価方法を用いた眼鏡レンズの製造方法に関する。
【背景技術】
【０００２】
眼鏡レンズの光学面は、高い面精度が要求される。このため、従来の光学面は、機械加工を用いた切削加工及び研磨加工によって創成されていた（例えば、本出願人による特許文献１参照）。
【０００３】
しかしながら研磨工程では、専用機器及び多数の工具が必要となる。なぜなら、研磨工程においては、切削加工においてレンズ基材の光学面に対応する部分に形成された切削面に対し、工具の形状を合わせる必要があるためである。仮に、工具の形状と切削面とが上手く合わなければ、機械加工された表面を過度に変形させることになり、ひいては、表面の種々の箇所の曲率が損なわれることになる。
【０００４】
その一方、眼鏡レンズには、従来の球面とトーリック面構成の単焦点レンズ、非球面形状の単焦点レンズ、度数が表面上変化する累進レンズ等々、多岐に亘る種類が存在する。更に近年、同一度数のレンズでも、装用者の個別パラメータによって異なる形状の面を使用するいわゆる個別対応レンズも登場している。つまり、眼鏡レンズは装用者のオーダーメイド（カスタムメイド）で製造されるものであり、個々の装用者の処方が反映されていることから、眼鏡レンズの表面を極めて複雑な形状に形成する必要がある。そのため、工具の形状と切削面とを合わせる際に、極めて精緻に研磨を行う必要もあるし、所定の形状を有する工具を細かく分類して多数用意する必要もある。研磨工程を行うだけでも、眼鏡レンズの製造工程において相当な時間を費やすことになり、費用もかかる。その結果、最終製品の眼鏡レンズにその分のコストを上乗せしなければならず、眼鏡レンズの製造者のみならず、眼鏡レンズの装用者にとっても負担が増大してしまう。
【０００５】
そこで、近年では、上記の研磨工程を省略するための試みがなされている（例えば、特許文献２〜５参照）。
【０００６】
本出願人による文献であって、眼鏡レンズに関する特許文献２においては、表面粗さＲｔが０．０５μｍ以下であれば機械加工による切削痕（以降、単に「切削痕」とも言う。）は作業者の肉眼では視認不可能のはずだったが、日本工業規格（ＪＩＳ）が推奨する光源（超高圧水銀灯）で検査したところ、表面粗さＲｔが０．０５μｍ以下であっても切削痕が確認されたことが記載されている。そして、上記の状況を打開する手段として、特許文献２の請求項１等には、機械加工されたレンズ基材の切削面にレンズ基材と同一の材料からなる被膜溶液を塗布し、塗布された被膜溶液を加熱硬化させて被膜を形成することが記載されている。こうすることにより、特許文献２の段落００６０及び００６１に記載のように、切削ツール（バイト）による螺旋状の突状体と溝とからなる切削加工痕が観察されなくなる。なお、特許文献２の段落０００９には、表面粗さＲｔを５μｍ程度以下にし、被膜の材料を眼鏡レンズの材料とは異なるようにした場合は、屈折率の違いにより加工痕跡の存在を完全には打ち消すことができないことも記載されている。
【０００７】
なお、レンズに関する特許文献３において、例えば段落００１３や請求項１には、表面粗度を所定の範囲に収めるよう、機械加工による切削面に対して透明な薄膜を形成することが記載されている。
【０００８】
また、眼鏡レンズに関する特許文献４において、例えば段落００２３には、機械加工による切削面に対してワニスを塗布し、表面粗さＲａを減少させることにより、研磨工程を省略することが記載されている。
【０００９】
また、眼鏡レンズに関する特許文献５においても、例えば段落００３１には、機械加工による切削面に対してワニスを塗布し、表面粗さＲａを減少させることにより、研磨工程を省略することが記載されている。
【先行技術文献】
【特許文献】
【００１０】
【特許文献１】国際公開２００５／０８４８８５号
【特許文献２】国際公開２００７／１４２１３６号
【特許文献３】特開２００２−１８２０１１号公報
【特許文献４】特表２００３−５２６８１０号公報
【特許文献５】特表２００３−５２５７６０号公報
【発明の概要】
【発明が解決しようとする課題】
【００１１】
確かに、特許文献２〜５のように、研磨工程を省略するための種々の手法が開示されている。その一方、眼鏡レンズ製造者やその取引先等から、上記の手法を用いても切削痕が目視で確認できる程度に生じるため、レンズの歩留まりが低下する場合があるという報告が、本出願人の元へと届いている。そして目視で確認できる切削痕は、数１００μｍの周期を有する加工痕であるという報告が、本出願人の元へと届いている。
【００１２】
なお、本明細書における「切削痕」とは、機械加工による加工痕のことであり、この切削痕には、例えば切削ツールに起因する加工痕等、種々の加工痕が含まれる。
【００１３】
上記の報告を受け、本発明者らは、切削痕が目視で確認されるそもそもの原因について調査した。特許文献２〜５に記載されているように、従来、眼鏡レンズの表面粗さを低減させることができれば、機械加工に由来する切削痕が目視で確認できなくなると考えられていた。
【００１４】
眼鏡用のプラスチックレンズを構成する樹脂素材に対する加工においては、例えば、カーブジェネレータと呼ばれる装置（以降、「ＣＧ装置」と言う。）を用いて、カーブジェネレーティング加工（以降、「ＣＧ加工」と言う。）と呼ばれる機械加工が行われている。このＣＧ加工においては、切削ツールとして例えば先端に丸みを帯びたバイトが用いられる。そして、レンズ基材を回転させながら、例えば外周から幾何中心へとバイトを移動させて、レンズ基材をＣＧ加工する。その結果、レンズ基材は所定の光学面形状に切削される。そして、レンズ基材における機械加工面（切削面）には、図１に示すように、バイトに起因する突状体と溝とが形成されることになる。上記のバイトの移動量は「切削ツールの送り量」を意味しており、該送り量を「ＳＤ（Ｓｐｉｒａｌ  Ｄｉｓｔａｎｃｅ）」とも言う。
【００１５】
図１は、ＣＧ加工後のレンズ基材の外周から幾何中心へと向かう方向からレンズ基材を平面視又は断面視した際の、突状体と溝とを示す説明図である。図１（ａ）はレンズ基材の平面図であり実線が突状体の部分を示し、図１（ｂ）はＳＤが比較的大きい場合の断面図であり、図１（ｃ）はＳＤが比較的小さい場合の断面図である。
【００１６】
なお、図中の破線は、突状体と溝とからなる構造を強調するための線である。以降、突状体と溝のことを単に「凹凸」とも言う。また、以降、眼鏡レンズにおいて機械加工前の状態、そして機械加工後であって機械加工面（切削面）上に別の部材（例えばハードコート膜）が被膜として設けられる前の状態のものを「レンズ基材」とも言う。一方、機械加工面（切削面）上に別の部材が被膜として設けられた後の状態のものを「眼鏡レンズ」又は単に「レンズ」とも言う。なお、レンズ基材の切削面上に被膜が設けられた場合、切削面上の切削痕による凹凸が、被膜の表面、すなわち眼鏡レンズの表面にも凹凸として反映されやすいことが知られている。
【００１７】
従来の考えに従い、切削痕が視認されるか否かはレンズの表面粗さによる影響が大きいと仮定すると、例えば以下のように考えることができる。すなわち、バイトの送り量（すなわち、ＳＤ）が大きければ、自ずとバイト径（切削ツール径）も大きくせざるを得なくなる。そうなると、図１（ｂ）に示すように、数は少ないけれども大きな凸部を残してしまうことになる。そして、表面粗さは自ずと大きくなってしまう。一方、切削ツールの送り量が小さければ、図１（ｃ）に示すように、数は多いけれども小さな凸部しか残らず、表面粗さは自ずと小さくなる。つまり、上記の仮定が正しいのならば、切削ツールの送り量（ＳＤ）が小さいほど、表面粗さを小さくすることができ、切削痕を視認不可能な状態にすることが可能となるはずである。
【００１８】
しかしながら、本発明者らは上記の仮定に疑問を抱き、実際にＣＧ加工を行ったレンズ基材において、切削ツールの送り量と、切削痕が視認されるか否かの結果と、の関係について調査した。調査の結果を図２に示す。
【００１９】
図２は、ハードコート膜をレンズ基材に形成した後の写真である。なお、切削面上にハードコート膜等を形成することで、切削ツールに起因する切削痕以外の加工痕がほぼ視認されなくなることが知られている。従って、図２は、ハードコート膜が設けられたレンズ基材において、切削加工に起因する切削痕が視認されるか否かを示している。
【００２０】
図２（ａ）に示すように、ＳＤが２５μｍの場合には切削痕が視認されなくなる。この結果だけを考慮するならば、ＳＤが小さくなればなるほど、切削痕が視認されにくくなるはずである。しかしながら、図２（ｂ）（ＳＤが８μｍの場合）、図２（ｃ）（ＳＤが５μｍの場合）、図２（ｄ）（ＳＤが１μｍの場合）に示すように、ＳＤが小さくなっているにもかかわらず、切削痕が視認されることを本発明者らは見いだした。この結果に基づき、切削痕が視認されるか否かは、表面粗さによる影響よりも、表面性状に関する他のパラメータによる影響の方が大きいという知見を本発明者らは得た。
【００２１】
このような知見に基づき、本発明の目的は、眼鏡レンズの表面性状を評価し、特定のパラメータ（例えば、表面のうねり曲線の振幅および波長に関するパラメータ）に着目することで、眼鏡レンズの表面に視認できる痕が形成されているか否かを数値化して明確に評価する方法、及び該評価方法を用いて、レンズ基材の研磨工程が与える工程上の負荷を軽減できる眼鏡レンズの製造方法を提供することにある。
【課題を解決するための手段】
【００２２】
従来の考えとは全く異なるこの新たな知見に基づき、本発明者らは、切削痕が視認されるメカニズムについて鋭意検討を加えた。その結果、切削痕が視認されるか否かに影響を与えるパラメータは、眼鏡レンズの主表面のうねり曲線の振幅および波長に関するパラメータであることを本発明者らは見いだした。なお、うねり曲線は、表面粗さに関係する粗さ曲線よりも長周期の表面性状を表す曲線である。
【００２３】
そして、上記のうねり曲線の振幅および波長に関するパラメータを用いることで、本発明者らは、眼鏡レンズに形成された痕が視認できるか否かを数値化して評価できるという知見を得た。この知見は、従来のように表面粗さというパラメータを用いて痕が視認できるか否かを評価するという考え方とは全く異なる。また、この知見を、眼鏡レンズの製造方法に適用することで、レンズ基材の研磨工程が与える負荷を軽減できるという知見も得た。そして、「少なくともうねり曲線の振幅および波長に関するパラメータを用いて、眼鏡レンズの表面を評価することで、表面上に切削痕が視認される場合と視認されない場合とを明確に判定できる」という知見に基づき、本発明を完成させるに至った。  
【００２４】
本発明の第１の態様は、
眼鏡レンズの光学面に対応する表面を有するレンズ基材を準備する準備工程と、
前記レンズ基材の表面のうち、少なくとも一方の面を切削加工して、切削面を得る切削工程と、
前記レンズ基材の前記切削面上に被膜を形成する被膜形成工程と、
前記被膜のうち、前記眼鏡レンズの光学面の表面に配置された表面被膜の表面性状を測定する表面性状測定工程と、
前記表面性状の測定結果に基づき、前記表面被膜のうねり曲線を算出する第１算出工程と、
算出された前記うねり曲線から、前記うねり曲線の振幅および波長に関するパラメータを算出する第２算出工程と、
前記振幅および前記波長に関するパラメータを用いて、前記眼鏡レンズの良否を評価する評価工程と、を有することを特徴とする眼鏡レンズの製造方法である。
【００２５】
本発明の第２の態様は、
前記評価工程における評価結果をフィードバックして、前記切削工程における切削加工条件および／または前記被膜形成工程における被膜形成条件を決定するフィードバック工程をさらに有することを特徴とする第１の態様に記載の眼鏡レンズの製造方法である。
【００２６】
本発明の第３の態様は、
前記振幅に関するパラメータが、前記うねり曲線の最大断面高さを示すＷｔ[μｍ]であり、前記波長に関するパラメータが、前記うねり曲線の波長の平均を示すＳ[μｍ]であることを特徴とする第１の態様または第２の態様に記載の眼鏡レンズの製造方法である。
【００２７】
本発明の第４の態様は、
前記評価工程において、前記Ｗｔと前記Ｓとの比を示すＷｔ／Ｓが下記の関係を満足するときに、前記眼鏡レンズが良品であると評価することを特徴とする第３の態様に記載の眼鏡レンズの製造方法である。
Ｗｔ／Ｓ≦４．０×１０−６
【００２８】
本発明の第５の態様は、
前記第１算出工程において、前記表面性状の測定結果に基づき、前記表面被膜の粗さ曲線を算出して、前記粗さ曲線の最大断面高さを示すＲｔ[μｍ]を算出した場合に、
前記評価工程において、前記Ｗｔおよび前記Ｒｔが下記の関係を満足するときに、前記眼鏡レンズが良品であると評価することを特徴とする第４の態様に記載の眼鏡レンズの製造方法である。
Ｗｔ≦０．０２５μｍ
Ｒｔ≦０．０２０μｍ
【００２９】
本発明の第６の態様は、
眼鏡レンズの光学面に対応する表面を有し該表面の少なくとも一方が切削加工された切削面であるレンズ基材と、該切削面上に形成された被膜と、を有する眼鏡レンズを準備する準備工程と、
前記被膜のうち、前記眼鏡レンズの光学面の表面に配置された表面被膜の表面性状を測定する表面性状測定工程と、
前記表面性状の測定結果に基づき、前記表面被膜のうねり曲線を算出する第１算出工程と、
算出された前記うねり曲線から、前記うねり曲線の振幅および波長に関するパラメータを算出する第２算出工程と、
前記振幅および前記波長に関するパラメータを評価して、前記眼鏡レンズの良否を評価する評価工程と、を有することを特徴とする眼鏡レンズの評価方法である。
【発明の効果】
【００３０】
本発明によれば、眼鏡レンズの表面性状を評価し、特定のパラメータ（例えば、表面のうねり曲線の振幅および波長に関するパラメータ）に着目することで、眼鏡レンズの表面に視認できる痕が形成されているか否かを数値化して明確に評価する方法、及び該評価方法を用いて、レンズ基材の研磨工程が与える工程上の負荷を軽減できる眼鏡レンズの製造方法を提供することができる。その結果、コストや生産時間の削減を実現し、しかも眼鏡レンズの歩留まりをも向上させることができる。
【図面の簡単な説明】
【００３１】
【図１】ＣＧ加工後のレンズ基材の外周から幾何中心へと向かう方向からレンズ基材を平面視又は断面視した際の、突状体と溝とを示す説明図である。（ａ）はレンズ基材の平面図であり実線が突状体の部分を示し、（ｂ）はＳＤが比較的大きい場合の断面図であり、（ｃ）はＳＤが比較的小さい場合の断面図である。
【図２】ハードコート膜を有するレンズ基材において、切削痕の視認度合いとＳＤとの関係を示す写真であり、超高圧水銀ランプの透過光によるレンズ内面の投影検査を行った際のレンズ基材の平面視写真である。（ａ）はＳＤが２５μｍの場合の写真、（ｂ）はＳＤが８μｍの場合の写真、（ｃ）はＳＤが５μｍの場合の写真、（ｄ）はＳＤが１μｍの場合の写真である。
【図３】本実施形態に係る方法により製造あるいは評価される眼鏡レンズの断面概略図である。（ａ）は眼鏡レンズの全体図であり、（ｂ）は（ａ）のＡの部分の拡大図である。
【図４】眼鏡レンズの表面性状測定において、測定長さにおける測定断面曲線と、評価長さにおける測定断面曲線と、の違いを説明するための模式図である。
【図５】眼鏡レンズの表面に入射する光がレンズを透過する際の光路を示す模式図である。（ａ）は、眼鏡レンズの表面に形成された凹凸が比較的大きい場合の透過光の光路を示す模式図であり、（ｂ）は、眼鏡レンズの表面に形成された凹凸が比較的小さい場合の透過光の光路を示す模式図である。
【図６】投影検査の透過光がスクリーン上の明暗の縞として生じる場合に、明暗の縞と輝度プロファイルと断面曲線との関係を示す図である。（ａ）は、投影検査の透過光がスクリーン上の明暗の縞を示す画像である。（ｂ）は、（ａ）に示す線上での輝度プロファイルを示すグラフである。（ｃ）は、（ａ）に示す線上での表面性状測定により得られる断面曲線を示すグラフである。（ｄ）は、（ｃ）の断面曲線から算出されたうねり曲線を示すグラフである。（ｅ）は、（ｃ）の断面曲線から算出された粗さ曲線を示すグラフである。
【図７】レンズ基材に被膜の厚さを天地方向で連続的に変化させて形成する方法について説明する図である。（ａ）は、該方法を説明するための断面概略図であり、（ｂ）は被膜が形成された眼鏡レンズにおける引き上げ側（天地の天側）、幾何中心近傍、被膜溶液側（天地の地側）の写真と、それぞれの箇所でのうねり曲線とを示す。
【図８】図７に示す眼鏡レンズの天地方向における測定位置とうねり曲線の振幅に関するパラメータ等との関係を定量的に表したグラフである。（ａ）は眼鏡レンズにおける測定位置（横軸）とＷｔ（縦軸）との関係を表すグラフであり、（ｂ）は眼鏡レンズにおける測定位置（横軸）とＷｔおよびＳの比（Ｗｔ／Ｓ）（縦軸）との関係を表すグラフであり、（ｃ）は眼鏡レンズにおける測定位置（横軸）とＲｔ（縦軸）との関係を表すグラフである。
【発明を実施するための形態】
【００３２】
以下、本発明の実施の形態について以下の順序で説明を行う。
１．眼鏡レンズ 
Ａ）眼鏡レンズの全体構成
Ｂ）レンズ基材
Ｃ）被膜
２．眼鏡レンズの製造方法
Ａ）レンズ基材の選定（準備工程）
Ｂ）切削工程
Ｃ）被膜形成工程
Ｄ）本実施形態に係る眼鏡レンズの評価方法を用いた評価工程
Ｅ）フィードバック工程
Ｆ）加工調整工程
Ｇ）その他（カラー染色・検査・超音波洗浄・マルチコート加工等）
３．眼鏡レンズの評価方法
Ａ）準備工程
Ｂ）表面性状測定工程
Ｃ）第１算出工程
Ｄ）第２算出工程
Ｅ）評価工程
４．実施の形態による効果
５．変形例
【００３３】
なお、本実施形態においては、眼鏡レンズとして眼鏡用のプラスチックレンズを一例に挙げて説明を行う。以降、眼鏡レンズのみならず眼鏡用のプラスチックレンズについても、「眼鏡レンズ」又は単に「レンズ」とも言う。
【００３４】
＜１．眼鏡レンズ＞
Ａ）眼鏡レンズの全体構成
図３に、本実施形態に係る方法により製造あるいは評価される眼鏡レンズ１の断面概略図を示す。（ａ）は眼鏡レンズ１の全体図、（ｂ）は（ａ）のＡの部分の拡大図である。
【００３５】
図３に示すように、該眼鏡レンズ１は、レンズ基材２と被膜３とを有している。レンズ基材２は、物体側の光学面２ａ（凸面）と、眼球側の光学面２ｂ（凹面）と、を有している。また、被膜３はレンズ基材２の切削面上に設けられている。本実施形態では、眼球側の光学面２ｂ（凹面）を切削加工し、物体側の光学面２ａ（凸面）は研磨後の面又は切削加工前の面である場合について説明する。
【００３６】
なお、本明細書における「切削面」とは、機械加工による切削（研削）後であって、鏡面研磨が行われていない面のことを指す。
【００３７】
Ｂ）レンズ基材
レンズ基材２は、眼鏡レンズ１の基となるものであり、レンズ基材２の主表面に光学面が形成されることにより、眼鏡レンズ１の光学特性を担うことができる。本実施形態では、レンズ基材２の材質としては、プラスチック樹脂が好ましい。具体的には、メチルメタクリレートと一種以上の他のモノマーとの共重合体、ジエチルグリコールビスアリルカーボネートと一種以上の他のモノマーとの共重合体、ポリカーボネート、ウレタン、ポリスチレン、ポリ塩化ビニル、不飽和ポリエステル、ポリエチレンテレフタレート、ポリウレタン、ポリチオウレタン、エンチオール反応を利用したスルフィド、硫黄を含むビニル重合体等が挙げられる。なお、レンズ基材２の材質はガラスでもよい。
【００３８】
本実施形態では、レンズ基材２は、ジエチルグリコールビスアリルカーボネートを用いて製造される。このようなレンズ基材２は、例えば特開２００５−１４１１６２号公報に開示されている成型用鋳型にモノマーを充填した後、電気炉によって一定時間加熱されることにより製造される。成型用鋳型は、筒状のガスケットと、このガスケット内に組み込まれる一対のモールドとで構成されている。成型用鋳型内のモノマーは、加熱により重合・硬化してレンズ基材２となり鋳型から取り出される。
【００３９】
成型用鋳型から取り出されたレンズ基材２は、両面又は片面が旋盤等の加工機によって切削（研削）加工されて切削面が形成される。切削加工については後述する。
【００４０】
Ｃ）被膜
本実施形態においては、レンズ基材２の切削面の上に、被膜３が設けられている。この被膜３は、眼鏡レンズ１に種々の特性を付与する膜であることが好ましい。具体的には、ハードコート膜、反射防止膜、偏光膜、フォトクロミック膜、撥水膜、防曇性膜、プライマー膜等が例示される。また、被膜３は複数の膜から構成されていてもよい。本実施形態では、被膜３がハードコート膜である場合について説明する。ハードコート膜は、レンズ基材２の硬度を高めるとともに耐擦傷性を向上させるためのものでもある。
【００４１】
ハードコート膜としての被膜３は、例えば、シリコン系樹脂などの有機物質を用いて形成される。具体的には、レンズ基材２の切削面に被膜３の原料を塗布して硬化させることにより形成される。この被膜３は、切削面を覆うように形成されることが好ましい。
【００４２】
＜２．眼鏡レンズの製造方法＞
次に、本実施形態に係る眼鏡レンズの製造方法の一例として、上記の眼鏡レンズ１を製造する方法を説明する。
【００４３】
Ａ）レンズ基材の選定（準備工程）
まず、上述した成型後のレンズ基材２を準備する。レンズ基材２の形状は特に制限されない。
【００４４】
Ｂ）切削工程
切削工程では、レンズ基材の一方の面を切削してもよいし、両方の面を切削してもよい。また、切削面が凸形状となるように形成してもよいし、凹形状となるように形成してもよい。本実施形態では、光学面２ｂ（凹面）を切削加工する場合について説明する。
【００４５】
まず、上記で準備したレンズ基材２をレンズ保持具にブロッキングした後、レンズ保持具をＮＣ制御されるＣＧ装置に取り付けて、保持されたレンズ基材２の未加工面を切削加工して切削面を得る。
【００４６】
ＣＧ装置では、レンズ基材の外周から幾何中心に渡って、形成されるべき光学面の形状をトレースするように、レンズ基材の径方向において所定のピッチで切削刃を送りながら加工する。なお、この「送り」の量が、切削ツール送り量（ＳＤ）である。ＳＤやバイトの硬度等の加工条件は、レンズ基材の材質や形状、切削痕の大きさ等を考慮して適宜決定すればよい。
【００４７】
なお、ＳＤは、Ｓｐｉｒａｌ  Ｄｉｓｔａｎｃｅの略であり、Ｓｐｉｒａｌ（螺旋）という単語を用いているが、本明細書における螺旋は、従来における螺旋とは若干意が異なる。つまり、従来の螺旋は、中心点から渦を巻くように線が形成され、外周方向に向かうにつれて、隣接する線と線との間が広くなる。一方、本明細書における「螺旋」は、外周方向に向かっても、隣接する線と線との間は略一定である。また、ここで言う「略一定」とは、ＳＤを一定に設定し、その設定どおりにＣＧ加工が行われた場合を含むのはもちろんのこと、ＳＤを一定に設定したが光学面の所々で誤差程度にＳＤにバラつきがある場合も含む。
【００４８】
Ｃ）被膜形成工程
続いて、得られた切削面上に被膜３を形成する。被膜３を形成する具体的な方法としては、公知の方法を用いればよい。例えばスパッタリングや真空蒸着法等を用いて成膜してもよいが、本実施形態では、浸漬処理を用いて被膜３を形成する。
【００４９】
まず、切削加工されたレンズ基材に対し、被膜を形成するための溶液を容易に塗布できるように、例えば静電気を除去する等の前処理を行う。前処理を行った後、レンズ基材を洗浄乾燥する。レンズ基材の洗浄は、例えば所定の洗浄液に浸漬して洗浄すればよい。また、レンズ基材の乾燥は、例えばスピナーを用いて行えばよい。
【００５０】
次に、乾燥後のレンズ基材を、被膜３の原料となる溶液（以降、「被膜溶液」とも言う。）の液面に対してレンズ基材２の径方向が略垂直になるように、被膜溶液に所定時間浸漬する。そして、被膜溶液が塗布されたレンズ基材をスピナーに装着して、スピナーを回転させ、回転により生じる遠心力を利用してスピンコートし、レンズ基材上に塗布された被膜溶液の厚みを所定の厚みとする。
【００５１】
被膜溶液がスピンコートされたレンズ基材を、例えば加熱炉に載置して、所定の温度で加熱することにより被膜溶液から溶媒が除去され硬化する。その結果、レンズ基材の切削面上に被膜としてのハードコート膜が形成され、眼鏡レンズ１が得られる。なお、被膜３は、スピンコートされた被膜溶液が加熱硬化することにより形成されるものであるため、高い面精度が得られる。そのため、切削面上に形成された切削痕に起因する凹凸が被膜表面にも反映されやすい。
【００５２】
Ｄ）本実施形態に係る眼鏡レンズの評価方法を用いた評価工程
評価工程では、得られた眼鏡レンズ１の表面の表面性状を測定した結果から、該表面のうねり曲線を算出し、さらに該うねり曲線から振幅および波長に関するパラメータを算出する。そして、これらのパラメータを用いて、眼鏡レンズ１の良否を評価する。
【００５３】
本実施形態において、「眼鏡レンズの良否を評価する」とは、算出される所定のパラメータを用いて眼鏡レンズを評価し、該パラメータが特定の範囲内にある眼鏡レンズを良品として評価し、該パラメータが特定の範囲外である眼鏡レンズを不良品として評価することをいう。本実施形態に係る眼鏡レンズの評価方法の詳細については後述する。なお、評価結果に基づき、フィードバック工程を設け、評価結果をフィードバックしてもよい。フィードバック工程の詳細については後述する。
【００５４】
評価工程において、良品であると評価された眼鏡レンズは、必要に応じて染色等を施し、完成品とされる。一方、不良品であると評価された眼鏡レンズ１は、例えば、破棄してもよいし、あるいは原料の再利用を行ってもよい。また、不良品であると評価された眼鏡レンズを、加工調整工程に供して再加工してもよい。加工調整工程の詳細については後述する。
【００５５】
Ｅ）フィードバック工程
本実施形態では、評価工程における評価結果をフィードバックして、切削工程における切削加工条件及び／又は被膜形成工程における被膜形成条件を調整するフィードバック工程を設けることが好ましい。
【００５６】
調整する切削加工条件としては、例えば、切削加工で用いられる切削ツールの径あるいはＳＤ等が例示される。また、ＣＧ装置に取り付けられたレンズ基材の回転数あるいは切削ツールの硬度等が例示され、表面粗さの調整をもたらす機械加工等も例示される。
【００５７】
調整する被膜形成条件としては、例えば、被膜溶液の塗布回数（浸漬回数）等が例示される。また、被膜溶液の粘度やレンズ基材と被膜溶液との濡れ性等が例示される。
【００５８】
上記の条件の調整は、作業者が行ってもよいし、評価結果の数値等に基づき、プログラム等により決定してもよい。
【００５９】
Ｆ）加工調整工程
加工調整工程では、評価工程において不良品であると評価された眼鏡レンズを再加工する。具体的には、該眼鏡レンズの表面を研磨する。本実施形態では、眼鏡レンズの良否は、切削面上に形成された切削痕が視認されるか否かにより評価するが、切削面上に被膜を形成した場合、眼鏡レンズの表面に配置された表面被膜において、切削痕が反映された凹凸が形成されている可能性が高い。そこで、評価工程において良品であると評価される程度に、表面被膜上に形成された凹凸を研磨する。
【００６０】
なお、上記の研磨は、レンズ基材の切削面に対してではなく、眼鏡レンズの表面（表面被膜）に対して行う。レンズ基材は比較的に柔らかいため、精度よく研磨することが難しい。一方、被膜は、通常、レンズ基材よりも硬いため、レンズ基材の研磨よりも容易かつ精度よく研磨できる。眼鏡レンズの表面を研磨する方法は、公知の方法を用いればよい。
【００６１】
Ｇ）その他（カラー染色・検査・超音波洗浄等）
必要に応じて、カラー染色・検査・超音波洗浄等を、眼鏡レンズに施す。こうして、最終的な、眼鏡用のプラスチックレンズである眼鏡レンズ１の完成品を製造する。
【００６２】
＜３．眼鏡レンズの評価方法＞
次に、本実施形態に係る眼鏡レンズの評価方法の一例として、上記の眼鏡レンズ１を評価する方法を詳細に説明する。
【００６３】
Ａ）準備工程
まず、上記の被膜形成工程を経てレンズ基材の切削面上に被膜が形成された眼鏡レンズを準備する。
【００６４】
Ｂ）表面性状測定工程
続いて、準備した眼鏡レンズの表面性状を測定する。具体的には、ＪＩＳ  Ｂ０６０１：２００１（ＧＰＳ  表面性状：輪郭曲線方式−用語、定義及び表面性状パラメータ）、ＪＩＳ  Ｂ０６３２：２００１（ＧＰＳ  表面性状：輪郭曲線方式−位相補償フィルタの特性）、ＪＩＳ  Ｂ０６３３：２００１（ＧＰＳ  表面性状：輪郭曲線方式−表面性状評価の方式及び手順）、ＪＩＳ  Ｂ０６５１：２００１（ＧＰＳ  表面性状：輪郭曲線方式−触針式表面粗さの測定機の特性）に準じて測定を行う。すなわち、表面性状を測定する際に、上記のＪＩＳに規定された方法あるいはそれに類似した方法を用いるが、該ＪＩＳに規定された数値条件は必ずしも用いなくてよい。
【００６５】
また、測定面は、眼鏡レンズの表面である。すなわち、レンズ基材の切削面上に被膜が複数層形成されている場合には、眼鏡レンズの表面に配置された表面被膜について測定を行う。
【００６６】
本実施形態では、表面性状の測定装置としては、ＪＩＳ  Ｂ０６５１：２００１に準じて、触針式の測定装置を用いる。該測定装置は、測定面（眼鏡レンズの表面）にプローブ（触針）の先端部を接触させ、測定面上の任意の方向にプローブの先端部を所定の距離（測定長さ）だけ移動させて、測定面の凹凸をプローブ先端部の中心の軌跡に変換して読み取る。その軌跡は、測定面と、該測定面に垂直な面であってプローブが移動した線上を通る断面と、の交線を示している。換言すれば、その軌跡は、測定面、すなわち眼鏡レンズの表面についての測定断面曲線を示している。したがって、眼鏡レンズの表面性状を測定した結果として、眼鏡レンズの表面（表面被膜）の測定断面曲線が得られる。該曲線は、ｘ軸方向を測定長さとし、ｚ軸方向を測定面に垂直な方向とした場合に、測定面の凹凸の変位プロファイルを示す。
【００６７】
触針の形状は、測定面の凹凸等に応じて適宜決定すればよい。また、測定長さも適宜決定すればよいが、本実施形態では、５０〜８０ｍｍ程度が好ましい。
【００６８】
Ｃ）第１算出工程
第１算出工程では、測定結果として得られる眼鏡レンズの表面の測定断面曲線からうねり曲線を算出する。なお、測定断面曲線は、測定長さにおいて、連続した曲線として得られる。しかしながら、例えば測定時のノイズ等の影響を排除するために、測定長さよりも短い長さを抽出して、評価長さとしてもよい。そして、評価長さにおける測定断面曲線についてうねり曲線を算出してもよい。例えば、図４に示すように、測定長さが７ｍｍである場合、７ｍｍの間隔における測定断面曲線についてうねり曲線を算出するのではなく、評価長さを５ｍｍとして、５ｍｍの間隔における測定断面曲線についてうねり曲線を算出してもよい。
【００６９】
測定断面曲線には、眼鏡レンズの表面の断面形状に起因する因子と、眼鏡レンズの表面の表面粗さに起因する因子と、眼鏡レンズの表面のうねりに起因する因子と、が主に含まれており、測定断面曲線は、これらの因子が合成されて得られる曲線である。これらの因子は、周期（波長）の長さにより区別され、表面粗さに起因する因子は周期が短く（波長が短く）、断面形状に起因する因子は周期が長く（波長が長く）、うねりに起因する因子はそれらの中間の周期を有している。
【００７０】
うねり曲線を算出するために、本実施形態では、まず、測定断面曲線から眼鏡レンズの表面の断面形状に起因する因子を除去する。除去する方法としては、例えばＪＩＳ  Ｂ０６３２：２００１に準じて、所定のカットオフ値（λ）を設定し、カットオフ値よりも短い波長成分のみを通過させる位相補償フィルタ（高域フィルタ）を測定断面曲線に適用することにより、λよりも短い波長成分からなる曲線、すなわち、断面形状に起因する因子が除去された断面曲線を得る方法が例示される。
【００７１】
ところで、本実施形態では、眼鏡レンズの表面について表面性状を測定している。眼鏡レンズは、通常、所定の曲率を有しているため、上記で得られる測定断面曲線は、平面を測定して得られる測定断面曲線よりも湾曲している。そのため、ＪＩＳ  Ｂ０６３２：２００１に記載されているカットオフ値を設定した位相補償フィルタを適用することが適切でない場合もありうる。そこで、本実施形態では、断面曲線を算出する方法として、上記の方法とは異なる方法を採用することが好ましい。
【００７２】
すなわち、本実施形態では、ｘ軸方向を評価長さとし、ｚ軸方向を測定面に垂直な方向とした場合の測定断面曲線を、ｘの関数（ｚ＝ｆ（ｘ））とみなす。そして、カーブフィッティングにより、該関数ｆ（ｘ）の近似曲線をｘの多項式（ａｘｎ＋ｂｘｎ−１＋・・・）として求める。次に、得られたｘの多項式を、断面形状に起因する因子とみなして、測定断面曲線からｘの多項式を引くことで、断面形状に起因する因子が除去された断面曲線が得られる。多項式を求める方法としては特に制限されず、公知のプログラム等を用いて求めればよい。
【００７３】
多項式の次数ｎは、関数ｆ（ｘ）の極大値および極小値の数に関係し、この極大値および極小値の数は、評価長さにおいて現れる凹凸のピークの数に関係している。そのため、評価長さに応じてｎを決定すればよいが、評価長さ中に３波長以上の曲線が存在している必要があるため、次数ｎは３以上であることが好ましい。本実施形態では、評価長さを１０ｍｍ以下である場合には、多項式の次数を６としている。
【００７４】
関数ｆ（ｘ）の近似曲線としては、ｘの多項式に限定されず、例えばｓｉｎカーブ、ＮＵＲＢＳ（Non-Uniform Rational B-Spline：非一様有理Ｂスプライン）、フーリエ級数等が例示される。
【００７５】
このようにして得られる断面曲線は、眼鏡レンズの表面のうねりに起因する因子と、眼鏡レンズの表面の表面粗さに起因する因子と、が合成されて得られる曲線である。したがって、この断面曲線から表面粗さに起因する因子を除去することで、うねりに起因する因子が反映された曲線、すなわち、うねり曲線を算出することができる。
【００７６】
具体的には、ＪＩＳ  Ｂ０６３２：２００１に準じて、所定のカットオフ値（λｃおよびλｆ）を設定し、λｃとλｆとの間の波長成分のみを通過させる位相補償フィルタ（帯域フィルタ）を断面曲線に適用することで、λｃとλｆとの間の波長成分からなるうねり曲線を算出する方法が例示される。カットオフ値（λｃおよびλｆ）としては、ＪＩＳ  Ｂ０６３２：２００１に記載されている値に限定されない。本実施形態では、λｆが２．５ｍｍであり、λｃが０．２５ｍｍであることが好ましい。また、他の方法を用いてうねり曲線を算出してもよい。
【００７７】
以上より、第１算出工程において、測定断面曲線からうねり曲線が算出される。
【００７８】
本実施形態では、うねり曲線を算出することに加え、断面曲線から、粗さ曲線を算出することが好ましい。具体的には、ＪＩＳ  Ｂ０６３２：２００１に準じて、所定のカットオフ値（λｓおよびλｃ）を設定し、λｓとλｃとの間の波長成分のみを通過させる位相補償フィルタ（帯域フィルタ）を断面曲線に適用することで、うねりに起因する因子が除去された粗さ曲線を算出する方法が例示される。位相補償フィルタの重み関数は正規分布と一致するため、位相補償フィルタとして、ガウシアンフィルタを用いる。また、カットオフ値としては、ＪＩＳ  Ｂ０６３２：２００１に記載されている値に限定されない。本実施形態では、λｓが０．０２５ｍｍ、λｃが０．８ｍｍであることが好ましい。また、他の方法を用いて粗さ曲線を算出してもよい。
【００７９】
さらに、本実施形態では、算出された粗さ曲線から、最大断面粗さを示すＲｔを算出することが好ましい。具体的には、Ｒｔは、評価長さにおいて、粗さ曲線の山高さの最大値と谷深さの最大値との和として算出される。
【００８０】
Ｄ）第２算出工程
第２算出工程では、上記で算出されたうねり曲線から振幅および波長に関するパラメータを算出する。本実施形態では、振幅に関するパラメータとして、うねり曲線の最大断面高さを示すＷｔ[μｍ]を算出することが好ましい。具体的には、Ｗｔは、測定長さにおいて、うねり曲線の山高さの最大値と谷深さの最大値との和として算出される。
【００８１】
本実施形態では、波長に関するパラメータとして、評価長さにおけるうねり曲線の波長を算出して波長の平均値を示すＳ[μｍ]を算出することが好ましい。具体的には、ＩＳＯ４２８７−１９９７に準じて、うねり曲線の波長を、評価長さにおいて、現れるピークとピークとの間隔と定義し、評価長さにおける波長の平均値をＳとする。
【００８２】
以上より、第２算出工程において、うねり曲線から、うねり曲線の振幅および波長に関するパラメータとしてＷｔおよびＳが算出される。
【００８３】
Ｅ）評価工程
評価工程では、算出されたパラメータを用いて、眼鏡レンズの良否を評価するが、まず、これらのパラメータが、眼鏡レンズの表面上に形成された切削痕が視認されるか否かと相関していることを以下に示す。
【００８４】
まず、従来の評価方法である所定の光源を用いた透過光による投影検査において、切削痕が視認される原因について説明する。
【００８５】
なお、この投影検査は、日本工業規格の屈折補正用単焦点眼鏡レンズ（ＪＩＳ−Ｔ７３１３）に規定されている視覚的な検査およびシュリーレン法を基にしている。ＪＩＳ−Ｔ７３１３に規定されている視覚的な検査方法は、光源と観察者の間に検査対象のレンズを配置してレンズ上の表面欠陥の有無を目視により検査する方法である（ＪＩＳ−Ｔ７３１３の附属書Ａ「材料および表面の品質評価方法」参照）。
【００８６】
投影検査において切削痕が視認されるとは、光源から眼鏡レンズの一方の光学面に入射して透過した透過光を他方の光学面側に設置されたスクリーン上で観察する場合に、スクリーン上に明暗の縞が観察されることをいう。この明暗の縞は、眼鏡レンズの表面上に形成された切削痕に起因する凹凸により、光源から入射して透過する光の屈折度合いが変化するために生じると考えられる。
【００８７】
図５は、眼鏡レンズの表面に凹凸が形成されている場合において、眼鏡レンズの光学面の一方から等間隔の光が入射し、眼鏡レンズを透過する様子を示している。マクロ的には、眼鏡レンズの表面に入射する光１０は垂直に入射している。しかしながら、局所的には、眼鏡レンズの表面に対し垂直に入射しない光がある。
【００８８】
すなわち、図５（ａ）から明らかなように、眼鏡レンズの表面に対し光が垂直に入射する場合（図５（ａ）の１０ａ）には、光１０ａはレンズ内を直進して、眼鏡レンズを透過した光は入射光の延長線上を進む。これに対し、眼鏡レンズの表面に対し光が垂直に入射しない場合（図５（ａ）の１０ｂ）には、光１０ｂはレンズ内で屈折し、眼鏡レンズを透過する際にさらに屈折してしまう。その結果、透過光は入射光の延長線から大きく逸れて進行する。そうすると、光１０ｂが入射する光学面とは反対の光学面側にスクリーン２０を設けた場合、透過光が集中する箇所と、透過光が集中しない箇所と、が生じる。すなわち、図５（ａ）に示すように、スクリーン２０上において、透過光の光量に差が生じる箇所が存在することになり、明暗の縞が生じることとなる。
【００８９】
なお、上記の眼鏡レンズがレンズ基材と被膜とから構成され、レンズ基材の屈折率と被膜の屈折率とが異なる場合には、レンズ基材と被膜との界面においても屈折が生じる。この場合にも、上記の説明が同様に適用できる。
【００９０】
一方、図５（ｂ）に示すように、眼鏡レンズの表面に形成されている凹凸が比較的小さい場合、眼鏡レンズの表面に対し光１０が垂直に入射しなくても、透過光はそれほど屈折しないため、入射光の延長線上の近傍に到達する。そのため、光１０が入射する光学面とは反対の光学面側にスクリーン２０を設けた場合にも、透過光の光量に差が生じる箇所がほとんど存在せず、明暗の縞が生じない。
【００９１】
上記では、眼鏡レンズの表面に形成された凹凸の大きさにより、明暗の縞が生じることを説明したが、凹凸の大きさと他の要因との結びつきにより明暗の縞が生じる場合がある。他の要因としては、凹凸の間隔が例示される。凹凸の間隔が入射光の屈折に直接的に与える影響はそれほど大きくないと考えられる。しかしながら、凹凸の大きさと凹凸の間隔とがリンクすることにより、透過光の光量に差が生じる箇所の分布等が変化すると考えられる。例えば、凹凸の大きさが同じであっても、凹凸の間隔が異なることで、透過光の光量に差が生じる箇所が変化することが考えられる。そのため、凹凸の大きさと凹凸の間隔との組み合わせについても考慮する必要があると考えられる。
【００９２】
以上より、明暗の縞の有無は、眼鏡レンズの表面上に形成された凹凸（切削痕）の存在状態に関係していると考えられる。凹凸の存在状態は、眼鏡レンズの表面性状に関係すると考えられる。したがって、凹凸の存在状態が、表面性状に関するパラメータのうち、どのパラメータに起因しているのかが問題となる。
【００９３】
次に、投影検査の透過光がスクリーン上に明暗の縞として生じる箇所を含む画像を取得する。そして、取得した画像について輝度に関する画像処理を行い、該画像において、最低輝度を０、最高輝度を２５５として、画像の輝度を２５６段階に数値化する。そして、図６（ａ）に示す線上における輝度を、線の長さを横軸、輝度を縦軸として、グラフ化することで、図６（ｂ）に示すように、図６（ａ）に示す線上における輝度プロファイルが得られる。このプロファイルと縞の画像とを比較すると、グラフ中の輝度の高い部分と低い部分とが明暗の縞に対応していることが分かる。このようにすることで、明暗の縞を輝度の変化として捉えることができる。
【００９４】
さらに、表面性状測定装置を用いて、図６（ａ）に示す線に沿って表面性状を測定する。上述したように、この測定結果に基づき、レンズの形状に起因する因子を除去することで、図６（ｃ）に示す断面曲線が得られる。さらに、この断面曲線から、図６（ｄ）に示すうねり曲線と、図６（ｅ）に示す粗さ曲線と、が算出される。
【００９５】
上記で得られる表面性状に関する曲線と、明暗の縞に対応する輝度のプロファイルと、を比較すると、図６（ｂ）の輝度のプロファイルと、図６（ｄ）のうねり曲線と、がよく一致していることが理解される。これは、眼鏡レンズの透過光によりスクリーン上に生じる明暗の縞（切削痕）と、眼鏡レンズの表面のうねり曲線と、は相関していることを示している。したがって、明暗の縞の有無は、うねり曲線を用いることで、評価できると考えられる。
【００９６】
次に、うねり曲線に関するパラメータのうち、どのパラメータが、明暗の縞の有無、すなわち、切削痕が視認されるか否かに関係するのかが問題となる。
【００９７】
そこで、図７（ａ）に示すように、１枚のレンズ基材２の切削面上に厚みの異なる被膜３を形成することで、同一の眼鏡レンズ上に切削痕が視認される箇所と視認されない箇所とを設ける。そして、該レンズについて、投影検査および表面性状の測定を行い、切削痕が視認される箇所および視認されない箇所におけるうねり曲線をそれぞれ算出する。
【００９８】
具体的には、切削加工された切削面を有するレンズ基材２を被膜溶液中に３０秒間浸漬させた後に引上げる。引き上げる際に、余分な被膜溶液の除去を行わないことにより、被膜の厚みを天地方向で連続的に変化させることができる。その後、上述したように、被膜溶液を加熱硬化させて被膜３を形成する。なお、レンズ基材２の直径は７５ｍｍとし、眼鏡レンズ１の天地方向の中央部分に存在する線の部分における被膜３の厚さを約３０μｍとしている。
【００９９】
上記で得られる被膜の厚みに傾斜を持たせたレンズについて、超高圧水銀ランプの透過光による眼鏡レンズ１の投影検査の結果および算出されたうねり曲線を図７（ｂ）に示す。
【０１００】
図７（ｂ）に示すように、眼鏡レンズ１の被膜溶液側の位置（天地の地側から１５ｍｍの部分）では切削痕が視認されず、うねり曲線の振幅は比較的に小さいことが分かる。一方、眼鏡レンズ１の幾何中心近傍（天地の地側から２５ｍｍの部分）では切削痕が視認され、うねり曲線の振幅は比較的に大きいことが分かる。さらに、眼鏡レンズ１の引上げ側の位置（天地の地側から４５ｍｍの部分）では切削痕が明確に視認され、うねり曲線の振幅はより大きいことが分かる。
【０１０１】
図７（ｂ）より、うねり曲線の振幅が大きくなるにつれ、切削痕がより明確に視認される傾向にあることが理解される。また、上述したように、切削痕（凹凸）の間隔も視認されるか否かに関係していると考えられる。したがって、切削痕が視認されるか否かは、うねり曲線の振幅および波長に関するパラメータを用いて評価することができる。具体的なうねり曲線の振幅および波長に関するパラメータとしては、図８に示すパラメータを用いることができる。
【０１０２】
図８は、図７に示した眼鏡レンズについて、天地方向の測定位置におけるうねり曲線の振幅に関するパラメータ等の変化を示すグラフである。図８（ａ）は眼鏡レンズ１における測定位置（横軸）とＷｔ（縦軸）との関係を表すグラフであり、図８（ｂ）は切削痕が視認される位置（横軸）とＷｔおよびＳの比（Ｗｔ／Ｓ）（縦軸）との関係を表すグラフであり、図８（ｃ）は切削痕が視認される位置（横軸）とＲｔ（縦軸）との関係を表すグラフである。なお、グラフ中で網掛け部分が、眼鏡レンズ１において切削痕を視認できない部分である。また、図８（ａ）〜（ｃ）の眼鏡レンズ１における測定位置（横軸）は、眼鏡レンズ１の被膜溶液側（天地の地側）を起算点（０ｍｍ）として、天地の天の方向に向かった場合の距離を表す。
【０１０３】
図８より、うねり曲線に関するパラメータ（Ｗｔ／Ｓ、Ｗｔ）が、特定の範囲内である場合に、切削痕が視認されない傾向にあることが理解される。また、表面粗さＲｔも、うねり曲線の振幅に関するパラメータほどではないが、切削痕が視認されない条件に影響を与えていることが理解される。すなわち、うねり曲線に関するパラメータ（Ｗｔ／Ｓ、Ｗｔ）、あるいは、各パラメータおよび最大断面高さＲｔを用いることで、切削痕が視認されるか否かについての有意な閾値も決定できる。
【０１０４】
図８に示す結果およびその他の実験結果に基づき、眼鏡レンズの表面に切削痕が視認されない、すなわち、眼鏡レンズが良品であると評価するには、本実施形態では、以下に示すパラメータが以下の範囲にあることが好ましい。
【０１０５】
ＷｔとＳとの比であるＷｔ／Ｓが、Ｗｔ／Ｓ≦４．０×１０−５である場合に、眼鏡レンズが良品であると評価することが好ましい。Ｓはうねり曲線の波長の平均値を示しており、表面の凹凸の変位方向に対して垂直な方向についてのパラメータである。
【０１０６】
このＳは凹凸の間隔に対応しており、Ｓ単独では切削痕が視認されるか否かに与える影響は小さいが、上述したように、表面の凹凸の方向のパラメータと、表面の凹凸に垂直な方向のパラメータと、がリンクすることで切削痕が視認されるか否かに対して影響していると考えられる。したがって、凹凸の方向のパラメータ（Ｗｔ）と、凹凸に垂直な方向のパラメータ（Ｓ）と、の比が上記の範囲内である場合には、切削加工に起因する切削痕がほぼ視認されない。
【０１０７】
また、Ｗｔ／Ｓが上記の範囲内であることに加え、Ｗｔが、Ｗｔ≦０．０２５μｍである場合に、眼鏡レンズが良品であると評価することが好ましい。Ｗｔが上記の範囲内である場合には、切削加工に起因する切削痕がほぼ視認されない。
【０１０８】
さらに、本実施形態では、ＷｔおよびＷｔ／Ｓが上記の範囲内であることに加え、Ｒｔが、Ｒｔ≦０．０２０μｍである場合に、眼鏡レンズが良品であると評価することがより好ましい。眼鏡レンズの表面上に切削痕が視認されるか否かについては、うねり曲線に関するパラメータほどではないが、表面粗さのパラメータも影響を与える。したがって、うねり曲線に関するパラメータ（Ｗｔ／Ｓ、Ｗｔ）に加え、Ｒｔが上記の範囲内である場合には、切削加工に起因する切削痕が視認されない。
【０１０９】
以上より、切削痕が視認されるか否かは、うねり曲線の振幅および波長に関するパラメータと相関があり、該パラメータに閾値を設定することで、眼鏡レンズの良否を評価できることが理解される。
【０１１０】
＜４．実施の形態による効果＞
本実施形態では、うねり曲線の振幅および波長に関するパラメータを算出し、該パラメータの閾値を設定することで、眼鏡レンズの表面上に切削痕が視認されるか否か、すなわち、眼鏡レンズが良品であるか否かを数値化して明確に評価することができる。しかも、この評価は眼鏡レンズの形状に依存しない。したがって、切削痕が視認されるか否かを明確に評価することができるため、従来の超高圧水銀ランプの透過光による眼鏡レンズの投影検査とは異なり、検査者によるバラツキも生じない。
【０１１１】
特に、うねり曲線の振幅および波長に関するパラメータとして、Ｗｔ／ＳやＷｔを用いることで眼鏡レンズの良否をより明確に評価することができる。また、粗さ曲線から、Ｒｔを算出し、Ｗｔ／ＳおよびＷｔと組み合わせて用いることで、眼鏡レンズの良否をより明確に評価することができる。
【０１１２】
また、評価結果が数値として得られるため、フィードバック工程を設けることで、評価工程で得られた結果をフィードバックして、切削加工条件や被膜形成条件等を調整することができる。そして、調整された条件で製造された眼鏡レンズでは、視認される切削痕を低減させることができる。その結果、次回の評価工程において、良品であると評価される確率（歩留まり）を高めることができる。しかも、評価結果は数値化されているので、条件の調整も容易である。
【０１１３】
また、加工調整工程を設けることで、不良品であると評価された眼鏡レンズの表面被膜を、良品と評価される程度にまで研磨することで、該眼鏡レンズを良品とすることができる。その結果、製造工程の負荷を低減しつつ、歩留まりを高めることができる。しかも、研磨を行うのは、不良品であると評価された眼鏡レンズのみであるため、研磨工程が製造工程に与える負荷を最低限とすることができる。また、加工調整工程では、眼鏡レンズの表面被膜を研磨している。被膜は、通常、レンズ基材よりも硬いため、レンズ基材の研磨よりも容易かつ精度よく研磨できる。したがって、レンズ基材を研磨する工程に比べて製造工程に与える負荷を低減することができる。
【０１１４】
＜５．変形例＞
以上、本発明の実施形態について説明したが、本発明は上述した実施形態に何ら限定されるものではなく、本発明の要旨を逸脱しない範囲内において種々に改変することができる。
【０１１５】
（うねり曲線の振幅および波長に関するパラメータおよびその他のパラメータ）
うねり曲線の振幅および波長に関するパラメータとして、上記の実施形態では、Ｗｔ／ＳやＷｔを例示したが、これら以外のパラメータであってもよい。例えば、算術平均うねりを示すＷａ[μｍ]であってもよい。Ｗａは、基準長さにおけるうねり曲線の絶対値の平均として算出される。Ｗａを用いる場合、Ｗａ≦０．００２５であることが好ましい。また、うねり曲線の波長の平均値ＳとＷａとを用いて、Ｗａ／Ｓ≦４．０×１０−６であることが好ましい。
【０１１６】
また、表面粗さに関するパラメータとして、上記の実施形態では、Ｒｔを例示したが、Ｒｔ以外のパラメータであってもよい。例えば、算術平均粗さを示すＲａ[μｍ]であってもよい。Ｒａは、基準長さにおける粗さ曲線の絶対値の平均として算出される。Ｒａを用いる場合、Ｒａ≦０．００２０であることが好ましい。
【０１１７】
なお、Ｗｔ／ＳおよびＷａ／Ｓ（あるいは、ＷｔおよびＷａ、ＲｔおよびＲａ）は一方のみを評価してもよいし、両方を評価してもよい。両方を評価する場合には、少なくとも一方のパラメータが上記の範囲内であれば、眼鏡レンズが良品であると評価すればよい。
【０１１８】
（表面性状測定）
上記の実施形態では、表面性状測定装置として、接触式の測定装置を用いたが、非接触式の測定装置を用いてもよい。この場合には、うねり曲線およびうねり曲線に関するパラメータを算出するための各条件が異なることがある。
【０１１９】
上記の実施形態では、測定断面曲線から、眼鏡レンズの表面の形状に関する因子を除去するために、多項式の近似曲線を用いたが、ＪＩＳに規定されているカットオフ値を用いて該因子を除去してもよい。
【０１２０】
上記の実施形態では、多項式の次数として６を設定しているが、６以外でもよい。評価長さにおいて、山と谷とが３つ以上現れるように次数を設定することが好ましい。
【０１２１】
（切削面）
上記の実施形態では、眼球側の光学面（凹面）を切削加工して切削面を得て、物体側の光学面（凸面）は切削加工しない場合について述べた。しかしながら、物体側の光学面のみを切削加工してもよいし、両面を切削加工して、切削面を設けてもよい。
【０１２２】
（螺旋状加工）
なお、上記の実施形態においては、レンズ基材２を螺旋状に加工したが、それ以外の形状に加工してもよい。例えば、レンズ基材２を天地方向や水平方向に向かって切削してもよい。
【実施例】
【０１２３】
以下、本発明をさらに詳細な実施例に基づき説明するが、本発明はこれら実施例に限定されない。
【０１２４】
（実施例１）
レンズ基材２としては、平面状のものを用い、製品名ＥＹＡＳ（ＨＯＹＡ社製、屈折率１．６０）を用いた。このレンズ基材２の主表面に対し、ＳＤが２５μｍの条件でＣＧ加工して切削面を得た。また、レンズ基材２の回転数は３５００ｒｐｍとし、切り込み０．２ｍｍとした。
【０１２５】
次に、レンズ基材２の光学面２ａ，２ｂをアセトン等の溶剤で手拭きした後、レンズ基材２をスピナーに装着し、レンズ基材２を低速回転させながら、イオン化エアを光学面２ａ，２ｂに一定時間（約１５秒）同時に吹き付けることにより静電気を除去した。
【０１２６】
その後、レンズ基材２を搬送機構によって洗浄槽に搬送し、洗浄槽内のアルカリ洗浄液によって洗浄した。
【０１２７】
洗浄液による洗浄が終了した後、レンズ基材２をスピナーによって乾燥させた。スピナーは、回転数を５００→１０００→２０００ｒｐｍのように段階的に上げながらレンズ基材２を約３分回転させ、レンズ基材２を乾燥させた。
【０１２８】
スピナーによる乾燥が終了すると、レンズ基材２をディップアームによって浸漬処理部に搬送し、浸漬槽内の被膜溶液（製品名ユニオックスＨＣ−６０Ｓ（日油製）、屈折率１．５９４）中に３０秒間浸漬させた。次に、レンズ基材を被膜溶液から引き上げて、図７（ａ）に示すように、余分な被膜溶液の除去を行わずに、レンズ基材の天地方向において、被膜の厚みに傾斜ができるようにした。
【０１２９】
その後、レンズ基材２は搬送装置によって膜硬化処理部に搬送し、加熱炉内に載置した。加熱炉において、レンズ基材２を熱風により７５℃で約２０分加熱処理した。これにより、レンズ基材２の各光学面２ａ，２ｂに塗布されていた被膜溶液を硬化させ、実施例１における眼鏡レンズＡを得た。なお、被膜溶液の塗布工程から乾燥処理に至るまでを１サイクルとし、合計８回、このサイクルを行った。
【０１３０】
その結果、眼鏡レンズＡの天地方向において、被膜の厚みに傾斜ができる。なお、上記のレンズ基材２の直径は７５ｍｍとし、眼鏡レンズＡの天地方向の中央部分に存在する線の部分における被膜３の厚さを約３０μｍとしている。
【０１３１】
得られた眼鏡レンズＡについて、超高圧水銀ランプの透過光による投影検査および表面性状の測定を行った。
【０１３２】
投影検査は、日本工業規格の屈折補正用単焦点眼鏡レンズ（ＪＩＳ−Ｔ７３１３）に規定されている視覚的な検査およびシュリーレン法を基にして行った。なお、ＪＩＳ−Ｔ７３１３に規定されている視覚的な検査方法は、光源と観察者の間に検査対象のレンズを配置してレンズ上の表面欠陥の有無を目視により検査する方法である（ＪＩＳ−Ｔ７３１３の附属書Ａ「材料および表面の品質評価方法」参照）。結果を表１に示す。
【０１３３】
表面性状の測定は、テーラーホブソン（Ｔａｙｌｏｒ  Ｈｏｂｓｏｎ）社製のフォームタリサーフ装置を用いて行った。測定長さは７５ｍｍとし、７５ｍｍ中、６０ｍｍを５ｍｍ間隔で解析した。すなわち、評価長さは５ｍｍであり、１２回の評価を行った。得られた測定断面曲線から、断面形状に起因する因子を除去して、断面曲線を得た。
【０１３４】
断面形状に起因する因子を除去する際には、測定断面曲線をｘの関数とみなし、カーブフィッティングを行って、ｘの関数の近似曲線を、６次の多項式（ａｘ６＋ｂｘ５＋ｃｘ４＋ｄｘ３＋ｅｘ２＋ｆｘ＋ｇ：ａ〜ｇは任意の係数）を用いて求めた。求めた近似曲線を、測定断面曲線から引くことで、断面曲線を得た。得られた断面曲線に対し、周波数解析により波長λが０．２５ｍｍ以下の成分を除去して、表面粗さに起因する因子を除去し、うねり曲線を算出した。
【０１３５】
得られたうねり曲線から、ＷｔおよびＳを算出し、ＷｔおよびＷｔ／Ｓを求めた。また、断面曲線から、粗さ曲線を算出し、この粗さ曲線から、Ｒｔを算出した。
【０１３６】
上記の測定を複数回行って、それぞれＷｔ、Ｗｔ／ＳおよびＲｔを算出し、その相加平均をそれぞれ求めた。結果を表１に示す。
【０１３７】
【表１】
2014048592.tif 000003
【０１３８】
表１より、眼鏡レンズＡ上において、切削痕が視認される場合には、ＷｔおよびＷｔ／Ｓが上述した範囲よりも大きくなっており、切削痕が視認されない場合には、ＷｔおよびＷｔ／Ｓが上述した範囲内であることが確認できた。
【０１３９】
（実施例２）
レンズ基材２としては、平面状のものを用い、製品名ＥＹＡＳ（ＨＯＹＡ社製、屈折率１．６０）を用いた。このレンズ基材２の主表面に対し、ＳＤが１μｍの条件でＣＧ加工して切削面を得た。また、レンズ基材２の回転数は３５００ｒｐｍとし、切り込み０．２ｍｍとした。
【０１４０】
ＣＧ加工したレンズ基材の切削面上に、厚みが４２μｍの被膜を形成し眼鏡レンズＢを得た。被膜の形成方法は、実施例１と同様とした。
【０１４１】
得られた眼鏡レンズＢについて、超高圧水銀ランプの透過光による投影検査および表面性状測定を行った。投影検査は実施例１と同様の方法で行った。また、表面性状測定において、測定断面曲線から断面形状に起因する因子を除去する際に、実施例１とは異なり、ｘの多項式を用いずに、ガウシアンフィルタを測定断面曲線に適用して、断面曲線を得た。カットオフ値λｆは２．５ｍｍ、λｃは０．２５ｍｍとした。なお、うねり曲線およびうねり曲線の振幅および波長に関するパラメータ等の算出は実施例１と同様とした。結果を表２に示す。
【０１４２】
また、実施例１の眼鏡レンズＡにおいて切削痕が視認されなかった箇所（被膜溶液側から１５ｍｍ）の測定断面曲線に対して、ｘの多項式を用いずに、ガウシアンフィルタを適用して、断面曲線を得た。カットオフ値λｆは２．５ｍｍ、λｃは０．２５ｍｍとした。なお、うねり曲線およびうねり曲線の振幅および波長に関するパラメータ等の算出は実施例１と同様とした。結果を表２に示す。
【０１４３】
【表２】
2014048592.tif 000004
【０１４４】
表２より、Ｗｔが上述した範囲よりもかなり大きい場合（眼鏡レンズＢ）には、切削痕が視認される。一方、眼鏡レンズＡについては、Ｗｔが上述した範囲内ではないが、切削痕が視認されず、眼鏡レンズとして良品であることが確認できた。なお、実施例１では、Ｗｔが０．０４８の時に切削痕が視認され、実施例２では、Ｗｔが０．０４８の時に切削痕が視認されなかった。そのため、Ｗｔ単独では、切削痕が視認できるか否かの判断ができない場合がある。
【０１４５】
以下、その他の好ましい形態を付記する。
【０１４６】
上記の実施形態では、眼鏡レンズの良否を評価するパラメータとして、Ｗｔ／Ｓ、ＷｔおよびＲｔを用いている。そして、これらのパラメータが特定の範囲内である場合に、眼鏡レンズが良品であると評価している。
【０１４７】
しかしながら、切削痕は、その上に形成された被膜を介して観察されるため、被膜の材質や形成条件等が異なると、その見え方も変化する。そのため、上記のパラメータの範囲内であっても、切削痕が観察される場合がある。あるいは、上記のパラメータの範囲外であっても、切削痕が観察されない場合がある。
【０１４８】
したがって、本発明は、上記のパラメータの範囲（閾値）を決定する工程を有していてもよい。この工程は、生産効率を向上させるために、眼鏡レンズの生産を行う前の予備工程として行うことが好ましい。この予備工程では、試験的に切削加工されたレンズ基材に、形成する被膜の材質や形成条件に基づいて被膜を形成し、被膜形成後のレンズについて、切削痕が視認されるか否かの閾値を決定する。
【０１４９】
このようにすることで、レンズ基材上に形成される被膜の材質や形成条件に応じて、上記のパラメータの閾値を最適化することができ、多品種小生産の眼鏡レンズであっても、レンズ基材の研磨工程が与える工程上の負荷を低減できる。その結果、トータルでのコストや生産時間の削減を実現し、しかも、眼鏡レンズの歩留まりをも向上させることができる。
【０１５０】
［付記１］
前記振幅に関するパラメータが、前記うねり曲線の算術平均うねりを示すＷａ[μｍ]であり、前記波長に関するパラメータが、前記うねり曲線の波長の平均を示すＳ[μｍ]であることを特徴とする眼鏡レンズの製造方法。
【０１５１】
［付記２］
前記評価工程において、前記Ｗａと前記Ｓとの比を示すＷａ／Ｓが下記の関係を満足するときに、前記眼鏡レンズが良品であると評価することを特徴とする眼鏡レンズの製造方法。
Ｗａ／Ｓ≦４．０×１０−６
【０１５２】
［付記３］
前記第１算出工程において、前記表面性状の測定結果に基づき、前記表面被膜の粗さ曲線を算出して、前記粗さ曲線の最大断面高さを示すＲａ[μｍ]を算出した場合に、
前記評価工程において、前記Ｗａ、前記Ｗａと前記Ｓとの比を示すＷａ／Ｓおよび前記Ｒｔが下記の関係を満足するときに、前記眼鏡レンズが良品であると評価することを特徴とする眼鏡レンズの製造方法。
Ｗａ≦０．００２５μｍ
Ｒａ≦０．００２０μｍ
【０１５３】
［付記４］
前記第１算出工程において、前記表面性状の測定結果から、前記眼鏡レンズの表面の断面形状に起因する因子および前記眼鏡レンズの表面粗さに起因する因子を除去することで、前記うねり曲線を算出することを特徴とする眼鏡レンズの製造方法。
【０１５４】
［付記５］
前記表面性状測定工程において、前記表面被膜の表面性状として、前記表面被膜の測定断面曲線を測定し、
前記第１算出工程において、前記測定断面曲線に基づき、前記表面被膜のうねり曲線を算出することを特徴とする眼鏡レンズの製造方法。
【０１５５】
［付記６］
前記評価工程において不良品であると評価された眼鏡レンズの表面を研磨する加工調整工程をさらに有することを特徴とする眼鏡レンズの製造方法。
【０１５６】
［付記７］
前記振幅に関するパラメータが、前記うねり曲線の最大断面高さを示すＷｔ[μｍ]であり、前記波長に関するパラメータが、前記うねり曲線の波長の平均を示すＳ[μｍ]であることを特徴とする眼鏡レンズの評価方法。
【０１５７】
［付記８］
前記第１算出工程において、前記表面性状の測定結果に基づき、前記表面被膜の粗さ曲線を算出して、前記粗さ曲線の最大断面高さを示すＲｔ[μｍ]を算出した場合に、
前記評価工程において、前記Ｗｔおよび前記Ｒｔが下記の関係を満足するときに、前記眼鏡レンズが良品であると評価することを特徴とする眼鏡レンズの評価方法。
Ｗｔ≦０．０２５μｍ
Ｒｔ≦０．０２０μｍ
【符号の説明】
【０１５８】
１…眼鏡レンズ
２…レンズ基材
２ａ…（眼球側の）光学面
２ｂ…（物体側の）光学面
３…被膜
【図１】
2014048592.tif 000005
【図３】
2014048592.tif 000006
【図４】
2014048592.tif 000007
【図８】
2014048592.tif 000008
【図２】
2014048592.tif 000009
【図５】
2014048592.tif 000010
【図６】
2014048592.tif 000011
【図７】
2014048592.tif 000012